(57)【要約】【課題】野菜等の食品、厨房用品及び厨房の床、壁等、食品製造、食品加工等の工場の床、壁等、の洗浄、除菌、消臭及び防黴等の作用を有する機能水を提供する。【解決手段】本発明の機能水は、炭酸水素ナトリウム等を含む水が電気分解されてなる電解水に、銀イオンが含有されていることを特徴とする。電解水は、珪素化合物を主成分とする半導体セラミックを濾材としてろ過された活性水により３〜４０倍に希釈されて用いられることが好ましい。また、更に０．１〜０．７質量％（好ましくは０．１〜０．６質量％）の塩化ナトリウムを含有することが好ましい。更に、銀イオンは、電解水と接触している樹脂成形体（ポリエチレン樹脂等からなる。）に含有された銀化合物（Ａｇ２Ｏ等）から供給され、銀化合物の含有量は０．０３〜０．２０質量％（好ましくは０．０８〜０．１５質量％）である。【選択図】図１
2008114138.tif 000002
【特許請求の範囲】
【請求項１】
炭酸水素ナトリウム、炭酸ナトリウム及び過炭酸ナトリウムのうちの少なくとも１種を含む水が電気分解されてなる電解水に、銀イオンが含有されていることを特徴とする機能水。
【請求項２】
上記水は上記炭酸水素ナトリウムを含む請求項１に記載の機能水。
【請求項３】
上記電解水の水素イオン指数が９．０〜１０．５である請求項２に記載の機能水。
【請求項４】
上記電解水が希釈用水により３〜４０倍に希釈されて用いられる請求項２又は３に記載の機能水。
【請求項５】
上記希釈用水が、珪素化合物を含有する半導体セラミックをろ材としてろ過された活性水である請求項４に記載の機能水。
【請求項６】
更に塩化ナトリウムを含有し、上記電解水と該塩化ナトリウムとの合計を１００質量％とした場合に、該塩化ナトリウムは０．１〜１．０質量％である請求項２乃至５のうちのいずれか１項に記載の機能水。
【請求項７】
上記銀イオンの供給源が酸化銀である請求項２乃至６のうちのいずれか１項に記載の機能水。
【請求項８】
上記銀イオンの含有量が上記電解水１ミリリットル当たり３０〜８０ｎｇである請求項２乃至７のうちのいずれか１項に記載の機能水。
【請求項９】
上記銀イオンは、上記電解水と接触している樹脂成形体に含有された銀化合物から供給される請求項２乃至８のうちのいずれか１項に記載の機能水。
【請求項１０】
上記樹脂成形体は、上記銀化合物を含むガラスの粉末を含有し、該粉末と該銀化合物との合計を１００質量％とした場合に、該銀化合物はＡｇ換算で０．２〜１．０質量％であり、該樹脂成形体に用いられる合成樹脂と該粉末との合計を１００質量％とした場合に、該粉末は５〜３０質量％である請求項９に記載の機能水。
【請求項１１】
レジオネラ属菌の除菌に用いられる請求項２乃至１０のうちのいずれか１項に記載の機能水。
【請求項１２】
洗浄、除菌、消臭、防黴及び防錆のうちの少なくとも１種の作用を有する請求項１乃至１０のうちのいずれか１項に記載の機能水。
【発明の詳細な説明】
【技術分野】
【０００１】
本発明は、機能水に関する。更に詳しくは、本発明は、炭酸水素ナトリウム等を含む水が電気分解されてなる電解水に、微量の銀イオンが含有されている機能水に関する。
【背景技術】
【０００２】
近年、厨房の床、壁等、及びまな板、包丁等の厨房用品、食品製造、食品加工等の工場の床、壁、コンベアライン等、並びに野菜等の食品、などの洗浄、除菌及び消臭等の作用を有する水の必要性がより高まっている。このような作用を有する水として、例えば、水道水を電気分解してなる電解還元水等が知られており（例えば、特許文献１参照）、この電解水等は、飲料水の他、例えば、眼鏡のレンズ、医療器具等の洗浄などの用途に用いられている。
【０００３】
【特許文献１】特開２００２−３６１２５０号公報
【発明の開示】
【発明が解決しようとする課題】
【０００４】
上記の水道水を電気分解した電解還元水等は、十分な洗浄、除菌及び消臭等の作用を有しているが、昨今の環境浄化、健康保持等に対する意識の高まり等により、更に優れた作用を有する水の提供が必要とされている。
本発明は、上記の従来の状況に鑑みてなされたものであり、炭酸水素ナトリウム等を含む水が電気分解されてなる電解水に、微量の銀イオンが含有されている機能水を提供することを目的とする。
【課題を解決するための手段】
【０００５】
本発明は以下のとおりである。
１．炭酸水素ナトリウム、炭酸ナトリウム及び過炭酸ナトリウムのうちの少なくとも１種を含む水が電気分解されてなる電解水に、銀イオンが含有されていることを特徴とする機能水。
２．上記水は上記炭酸水素ナトリウムを含む上記１．に記載の機能水。
３．上記電解水の水素イオン指数が９．０〜１０．５である上記２．に記載の機能水。
４．上記電解水が希釈用水により３〜４０倍に希釈されて用いられる上記２．又は３．に記載の機能水。
５．上記希釈用水が、珪素化合物を含有する半導体セラミックをろ材としてろ過された活性水である上記４．に記載の機能水。
６．更に塩化ナトリウムを含有し、上記電解水と該塩化ナトリウムとの合計を１００質量％とした場合に、該塩化ナトリウムは０．１〜１．０質量％である上記２．乃至５．のうちのいずれか１項に記載の機能水。
７．上記銀イオンの供給源が酸化銀である上記２．乃至６．のうちのいずれか１項に記載の機能水。
８．上記銀イオンの含有量が上記電解水１ミリリットル当たり３０〜８０ｎｇである上記２．乃至７．のうちのいずれか１項に記載の機能水。
９．上記銀イオンは、上記電解水と接触している樹脂成形体に含有された銀化合物から供給される上記２．乃至８．のうちのいずれか１項に記載の機能水。
１０．上記樹脂成形体は、上記銀化合物を含むガラスの粉末を含有し、該粉末と該銀化合物との合計を１００質量％とした場合に、該銀化合物はＡｇ換算で０．２〜１．０質量％であり、該樹脂成形体に用いられる合成樹脂と該粉末との合計を１００質量％とした場合に、該粉末は５〜３０質量％である上記９．に記載の機能水。
１１．レジオネラ属菌の除菌に用いられる上記２．乃至１０．のうちのいずれか１項に記載の機能水。
１２．洗浄、除菌、消臭、防黴及び防錆のうちの少なくとも１種の作用を有する上記１．乃至１０．のうちのいずれか１項に記載の機能水。
【発明の効果】
【０００６】
本発明の機能水は、炭酸水素ナトリウム等を含む水が電気分解されてなる電解水に、微量の銀イオンが含有されているため、炭酸水素ナトリウム等を溶解させたのみの水に比べて水素イオン指数が高く、優れた洗浄作用等を有し、且つ銀イオンが含有されているため、十分な除菌作用等を併せて有する。
また、水が炭酸水素ナトリウムを含む場合は、電解水の水素イオン指数が適度に高くなり、人の皮膚等が冒されることがなく、取り扱い易く、且つ優れた洗浄作用、除菌作用等を有する機能水とすることができる。
更に、電解水の水素イオン指数が９．０〜１０．５である場合は、人の皮膚等が冒されることがなく、取り扱い易く、且つ優れた洗浄作用、除菌作用等を有する機能水とすることができる。
また、電解水が希釈用水により３〜４０倍に希釈されて用いられる場合は、希釈に用いる水の種類にもよるが、例えば、水道水を用いたときなど、より安価であり、且つ十分な洗浄作用、除菌作用等を有する機能水とすることができる。
更に、希釈用水が、珪素化合物を含有する半導体セラミックをろ材としてろ過された活性水である場合は、希釈用水として水道水を用いたときと比べて、より優れた洗浄作用、除菌作用等を有する機能水とすることができる。
また、更に塩化ナトリウムを含有し、電解水と塩化ナトリウムとの合計を１００質量％とした場合に、塩化ナトリウムが０．１〜１．０質量％である場合は、特に機能水を水により希釈して用いるとき、希釈用水として水道水を用いた場合であっても、十分な洗浄作用、除菌作用等を有する機能水とすることができる。
更に、銀イオンの供給源が酸化銀である場合は、電解水に所要量の銀イオンが供給され、優れた洗浄作用、除菌作用等を有する機能水とすることができる。
また、銀イオンの含有量が電解水１ミリリットル当たり３０〜８０ｎｇである場合は、銀イオンの含有量が微量であるにもかかわらず、優れた洗浄作用、除菌作用等を有する機能水とすることができる。
更に、銀イオンが、電解水と接触している樹脂成形体に含有された銀化合物から供給される場合は、電解水に所要量の銀イオンを容易に含有させることができ、優れた洗浄作用、除菌作用等を有する機能水とすることができる。
また、樹脂成形体が、銀化合物を含むガラスの粉末を含有し、粉末と銀化合物との合計を１００質量％とした場合に、銀化合物がＡｇ換算で０．２〜１．０質量％であり、樹脂成形体に用いられる合成樹脂と粉末との合計を１００質量％とした場合に、粉末が５〜３０質量％である場合は、樹脂成形体の成形が容易であり、且つ銀イオンが電解水に溶出し易く、比較的短時間で電解水に所要量の銀イオンを供給し、含有させることができ、優れた洗浄作用、除菌作用等を有する機能水とすることができる。
更に、機能水がレジオネラ属菌の除菌に用いられる場合は、医療分野においても有用な機能水とすることができる。
また、洗浄、除菌、消臭、防黴及び防錆のうちの少なくとも１種の作用を有する場合は、特に油汚れの多い厨房、厨房用品等の多くの被洗浄材及び被除菌材などの洗浄、除菌等に有用な機能水とすることができる。
【発明を実施するための最良の形態】
【０００７】
以下、本発明を詳しく説明する。
本発明の機能水は、炭酸水素ナトリウム、炭酸ナトリウム及び過炭酸ナトリウムのうちの少なくとも１種を含む水が電気分解されてなる電解水に、銀イオンが含有されていることを特徴とする。
【０００８】
上記「炭酸水素ナトリウム」、「炭酸ナトリウム」及び「過炭酸ナトリウム」は、いずれか１種のみ用いてもよいし、２種以上を併用してもよい。また、これらのナトリウム塩の含有量も特に限定されないが、ナトリウム塩と水との合計を１００モル％とした場合に、ナトリウム塩（併用する場合は合計量）は０．８〜２．０モル％とすることができ、１．０〜１．８モル％、特に１．２〜１．４モル％であることが好ましい。ナトリウム塩の含有量が０．８〜２．０モル％であれば、所定の水素イオン指数（以下、「ｐＨ」という。）を有し、優れた洗浄作用、除菌作用等を有する機能水とすることができる。更に、酸化還元電位が体液に近似の−５０〜−２００ｍＶになるため、生体にとって有用な機能水とすることもできる。
【０００９】
上記のナトリウム塩は、所要の洗浄作用、除菌作用等と、機能水を用いるときの作業のし易さ等とを勘案して選定することが好ましく、十分な洗浄作用、除菌作用等と、安全性、及び作業のし易さ等とを併せて有する機能水が得られる炭酸水素ナトリウムが好ましい。特に、ナトリウム塩の全量が炭酸水素ナトリウムであることがより好ましい。
【００１０】
上記「水」は特に限定されず、水道水、自然水、水道水等を蒸留してなる蒸留水、ろ過及び蒸留により水道水等から不純物を除去してなる精製水、半導体セラミック等のセラミックの粒子又は多孔質成形体によりろ過されて有機塩素化合物が除去され（有機塩素化合物が含有されていない。）、且つ酸化還元電位が生体に近似（−５０〜−２００ｍＶ）である活性水（以下、活性水とはこの意味である。）、イオン交換樹脂等を用いて精製水を脱イオン化した純水などを用いることができる。この水として水道水を用いた場合であっても、十分な洗浄作用、除菌作用等を有する機能水とすることができ、精製水等のより純度の高い水、また、特に活性水を用いたときは、より優れた洗浄作用、除菌作用等を有する機能水とすることができる。
尚、上記の半導体セラミックとしては、例えば、珪素等の複数の元素を有する複合半導体セラミック（商品名「マリンストーン」）等が挙げられる。
【００１１】
水として水道水を用いる場合、通常の水道水には少なくとも１００ｐｐｍ程度の金属イオンが含有されているため、それらの金属イオンによって電気分解に必要な通電性は確保されるが、必要に応じてＮａ、Ｃａ、Ｍｇ等を有する塩を少量溶解させ、その後、電気分解することもできる。また、本発明において用いる水は炭酸水素ナトリウム等を含んでおり、精製水、活性水等を用いた場合であっても、電気分解に必要な通電性は確保されるが、同様に金属塩を少量溶解させ、その後、電気分解することもできる。このように少量の金属イオンを含有させることにより、電気分解の効率を高め、電解水の生産性を向上させることもできる。特に、蒸留、ろ過、イオン交換等の操作を施した水を用いるときは、必要に応じて所要量の上記の塩等を溶解させ、その後、電気分解してもよい。
【００１２】
上記「電解水」は、炭酸水素ナトリウム等を含む水が電気分解されたものであるが、この電気分解の方法は特に限定されず、隔膜法等の通常の方法により電解分解させることができる。この電気分解により炭酸水素ナトリウム等を含む水のｐＨが上昇するが、電解水のｐＨは９．０〜１０．５、特に９．５〜１０．０であることが好ましい。この範囲のｐＨであれば、優れた洗浄作用、除菌作用等を有する機能水とすることができ、併せて洗浄等の作業時に作業者の皮膚等が冒されることもなく、作業のし易い機能水とすることができる。
【００１３】
また、上記のように炭酸水素ナトリウム等を含む水を電気分解することにより電解水のｐＨが上昇するが、例えば、炭酸水素ナトリウムを溶解させたのみで、電気分解しないときは、水溶液のｐＨはそれほど上昇せず、高々８．０前後であり、このｐＨでは十分な洗浄作用、除菌作用等を得ることはできない。一方、本発明の機能水、特に炭酸水素ナトリウムを用いた機能水では、水溶液を電気分解することにより電解水のｐＨは９．０〜１０．５、特に９．５〜１０．０に上昇し、より優れた洗浄作用、除菌作用等を有する機能水とすることができる。
【００１４】
上記「銀イオン」を電解水に含有させるための銀イオンの供給源は特に限定されず、種々の銀化合物を用いることができる。この銀化合物としては、例えば、酸化銀、塩化銀、臭化銀、ヨウ化銀、フッ化銀、硫酸銀、硝酸銀、酢酸銀、クエン酸銀等を用いることができる。これらの銀化合物は１種のみ用いてもよいし、２種以上を併用してもよい。この銀化合物としては、酸化銀、塩化銀が好ましく、特に酸化銀がより好ましい。
【００１５】
本発明の機能水では、含有される銀イオンは多くを必要とせず、極めて微量の銀イオンが含有されておればよい。電解水における銀イオンの含有量は特に限定されないが、電解水１ミリリットル当たり３０〜８０ｎｇ、特に４０〜６０ｎｇであればよく、このように微量の銀イオンが含有されておれば、十分な洗浄作用、除菌作用等を有する機能水とすることができる。
尚、この銀イオンの含有量は、後記の実施例の［１］、（１）のようにして作製した樹脂成形体１本を、１００ミリリットルの電解水又は希釈電解水に浸漬し、２０℃で５時間経過した後、ＩＣＰ発光分析することにより定量することができる。
【００１６】
この機能水は、電解水をそのまま用いて、この電解水に銀イオンを含有させたものでもよく、電解水を水により希釈して、この希釈電解水に銀イオンを含有させたものでもよい。電解水を希釈して用いる場合、希釈倍率は特に限定されないが、十分な洗浄作用、除菌作用等を得るためには、希釈倍率は３〜４０倍とすることができ、５〜３７倍、特に７〜３５倍であることが好ましい。この希釈倍率は洗浄、除菌等をする対象により選定することが好ましく、例えば、厨房用品、及び厨房の床、壁等の洗浄、除菌等では５〜２０倍、特に７〜１５倍とすることが好ましく、犬、猫等の動物の体毛、皮膚などの洗浄、除菌、消臭等では２５〜３７倍、特に２７〜３５倍とすることが好ましい。
【００１７】
電解水の希釈に用いる希釈用水は特に限定されず、前記の水道水、自然水、蒸留水、精製水、活性水、純水などを用いることができる。この希釈用水は、機能水のコストと所要の洗浄作用、除菌作用等とによって選定することが好ましい。水道水を用いれば安価な機能水とすることができるが、十分な洗浄作用、除菌作用等を得るためには、被洗浄材、被除菌材等とより長時間接触させなければならないことがある。一方、精製水、活性水等を用いたときは、コスト高にはなるが、より優れた洗浄作用、除菌作用等を有する機能水とすることができる。また、より優れた作用、効果が得られる活性水を希釈用水として用いることがより好ましい。
【００１８】
また、この機能水は、特に、ｐＨが９．０〜１０．５であり、銀イオンの含有量が電解水１ミリリットル当たり３０〜８０ｎｇであれば、十分な洗浄作用、除菌作用等が得られるが、更に塩化ナトリウムを含有していることが好ましい。この塩化ナトリウムの含有量は特に限定されないが、電解水と塩化ナトリウムとの合計を１００質量％とした場合に、０．１〜１．０質量％とすることができ、特に０．１〜０．９質量％、更に０．１〜０．６質量％であることが好ましい。このように所定量の塩化ナトリウムを含有させることにより、洗浄作用、除菌作用等をより向上させることができる。塩化ナトリウムとしては食用の塩を用いることができ、この塩における塩化ナトリウムの含有量は特に限定されないが、塩化ナトリウムの含有量が９９質量％以上の精製塩を用いることが好ましい。
【００１９】
上記のように洗浄作用、除菌作用等を向上させるための添加物としては、塩化ナトリウムの他に、機能水において、亜鉛イオン、銅イオン等が生成する、特に安全性の高い亜鉛イオンが生成する化合物等が挙げられ、これらのうちの少なくとも１種の添加物（塩化ナトリウムも含む。）を、例えば、上記の質量割合で含有する機能水は、より優れた洗浄作用、除菌作用等を有する。この他の添加物の場合、モル量で上記の塩化ナトリウムのときと同様の含有量とすることができる。
尚、機能水には、電解水、銀イオン、塩化ナトリウム等の添加物を除く他の成分が含有されていてもよい。これらの他の成分が含有される場合、他の成分の含有量は、機能水を１００質量％としたときに、合計で５質量％以下、特に３質量％以下、更に１質量％以下であることが好ましい。
【００２０】
本発明の機能水において銀イオンを電解水に含有させる方法は特に限定されない。例えば、この銀イオンは、電解水と接触している樹脂成形体に含有された銀化合物から供給させ、含有させることができる。樹脂成形体の成形に用いられる合成樹脂は特に限定されず、ポリオレフィン樹脂、ポリエステル樹脂、ポリアミド樹脂等の各種の合成樹脂を用いることができる。この合成樹脂としては、ポリエチレン、ポリプロピレン等のポリオレフィン樹脂が好ましい。
【００２１】
樹脂成形体に銀化合物をそのまま含有させた場合、電解水に銀イオンが供給され難く、十分な洗浄作用、除菌作用等が得られないことがある。そのため、電解水に溶出し易い材料に銀化合物を予め混合し、これを合成樹脂に配合し、この合成樹脂からなる樹脂成形体を用いることが好ましい。電解水に溶出し易い材料は特に限定されないが、例えば、ＳｉＯ２を５〜４５モル％、Ｂ２Ｏ３を４０〜８５モル％、Ｎａ２Ｏを５〜２０モル％含有するガラスを用いることができる。また、この銀化合物を含むガラスを合成樹脂に配合し易くするため、ガラスは粉末であることが好ましい。
【００２２】
ガラスの粉末の粒径は特に限定されないが、５〜６０μｍ、特に１０〜４０μｍであることが好ましい。この粒径が５〜６０μｍであれば、銀イオンが樹脂成形体から放出され易く、所要量の銀イオンの放出に長時間を必要とせず、例えば、電解水と樹脂成形体とを１８〜３０時間、特に２０〜２８時間、更に２２〜２６時間接触させれば、所要量の銀イオンが電解水に供給される。また、粉末の合成樹脂への配合量も多くを必要とせず、樹脂成形体の成形性が低下することもない。
尚、接触時間を３０時間を越えてより長時間にしてもよいが、その場合、最長でも１６８時間（７日間）以下とすることが好ましい。
【００２３】
銀化合物が配合されたガラスからなる粉末における銀化合物の含有量は、機能水の洗浄作用、除菌作用等が十分に得られる限り、特に限定されないが、粉末と銀化合物との合計を１００質量％とした場合に、銀化合物はＡｇ換算で０．２〜１．０質量％とすることができ、０．３〜０．８質量％、特に０．４〜０．６質量％であることが好ましい。銀化合物の含有量がＡｇ換算で０．２〜１．０質量％であれば、十分な洗浄作用、除菌作用等を有する機能水とすることができ、粉末の合成樹脂への配合量も多くを必要とせず、樹脂成形体の成形性が低下することもない。
【００２４】
また、粉末が配合された合成樹脂を用いてなる樹脂成形体における粉末の含有量は、機能水の洗浄作用、除菌作用等が十分に得られる限り、特に限定されないが、樹脂成形体に用いられる合成樹脂と粉末との合計を１００質量％とした場合に、粉末は５〜３０質量％とすることができ、５〜２０質量％、特に５〜１５質量％であることが好ましい。粉末の含有量が５〜３０質量％であれば、樹脂成形体の成形性が低下することがなく、十分な洗浄作用、除菌作用等を有する機能水とすることができる。
【００２５】
樹脂成形体と電解水とを接触させる方法も特に限定されないが、樹脂成形体から電解水に所要量の銀イオンを放出させるためには、樹脂成形体を電解水に浸漬する方法が好ましい。この浸漬の条件も特に限定されず、浸漬時の電解水の温度は常温（１５〜３５℃、特に１５〜２５℃）でもよく、必要に応じて電解水を加熱してもよい。加熱する場合、電解水の温度は３５℃を越え、５０℃以下とすることができ、特に３５〜４５℃とすることができる。また、この温度は１５℃未満でもよいが、５℃以上、特に１０℃以上とすることが好ましい。更に、電解水と樹脂成形体とを接触させる時間は特に限定されないが、好ましい接触時間は前記のとおりである。
【００２６】
樹脂成形体の形状は特に限定されないが、電解水に効率よく銀イオンを放出させるためには、質量当たりの面積が大きいことが好ましい。このような樹脂成形体としては、フィルム、シート等が挙げられる。これらの樹脂成形体の厚さは特に限定されないが、フィルムでは５０〜５００μｍ、特に１００〜３００μｍ程度とすることができ、シートでは５００μｍを越え、３ｍｍ、特に８００μｍから２ｍｍ程度とすることができる。また、電解水への出し入れ等の取り扱い易さを考慮すると、細片ではなく所定形状の成形体であることが好ましい。
【００２７】
樹脂成形体としては、例えば、図１のような樹脂成形体が挙げられる。この図１の樹脂成形体であれば、質量当たりの面積が大きく、より短時間で電解水に所定量の銀イオンを放出させることができ、且つ取り扱い易く、樹脂成形体の電解水への出し入れ等が容易である。更に、電解水が投入された容器の形状、及び特に開口部の寸法等により、成形体の寸法を調整することで、どのような形状、寸法の容器であっても容易に用いることができる。
【００２８】
銀イオンは電解水に銀化合物を配合することにより含有させることもできる。この場合の銀化合物としては、前記の銀化合物を用いることができ、酸化銀、塩化銀が好ましく、酸化銀が特に好ましい。また、銀化合物の電解水への配合量は特に限定されないが、電解水と銀化合物との合計を１００質量％とした場合に、銀化合物はＡｇ換算で０．０．５〜１．０質量％とすることができ、０．１〜０．８質量％、特に０．１〜０．６質量％であることが好ましい。銀化合物の配合量がＡｇ換算で０．０．５〜１．０質量％であれば、より短時間で電解水に所定量の銀イオンを放出させることができる。
【００２９】
上記のように電解水に銀化合物を配合したとき、電解水に所要量の銀イオンが放出されるのに必要な時間は、電解水と樹脂成形体とを接触させた場合と同様であり、銀化合物の配合時から１８〜３０時間経過、特に２０〜２８時間、更に２２〜２６時間経過した時点で、所要量の銀イオンが電解水に供給され、十分な洗浄作用、除菌作用等を有する機能水とすることができる。更に、銀化合物を配合するとき、及び配合した後の電解水の温度も電解水と樹脂成形体とを接触させる場合と同様とすることができる。
【００３０】
銀イオンは、電解水と、銀化合物が配合された多孔質樹脂成形体とを接触させることにより含有させることもできる。この場合、電解水に多孔質樹脂成形体を浸漬して接触させてもよいし、多孔質樹脂成形体の一面から他面へと電解水を流通させて含有させることもできる。この多孔質樹脂成形体には前記の樹脂成形体のときと同様の合成樹脂を用いることができる。また、樹脂成形体のときと同様に銀化合物をガラスに配合し、このガラスの粉末を含有する合成樹脂を成形してなる多孔質樹脂成形体を用いることもできる。
【００３１】
電解水と多孔質樹脂成形体との接触時間は、浸漬の場合は、浸漬開始から５〜１５時間経過、特に７〜１０時間経過と比較的短時間でよく、これにより所要量の銀イオンが電解水に供給され、十分な洗浄作用、除菌作用等を有する機能水とすることができる。また、電解水を流通させるときは、必要に応じて複数回流通させることで、所要量の銀イオンを電解水に供給させることができる。更に、多孔質樹脂成形体を浸漬する場合の温度、及び電解水を流通させるときの温度は、いずれの場合も電解水と樹脂成形体とを接触させる場合と同様とすることができる。
【００３２】
樹脂成形体との接触、銀化合物の配合、多孔質樹脂成形体との接触により、電解水に銀イオンを含有させて得られた機能水は、樹脂成形体又は多孔質樹脂成形体を浸漬した場合は、これらを取り出し、そのまま用いてもよいし、ろ過して用いてもよい。銀化合物を配合したとき、及び電解水を多孔質樹脂成形体に流通させたときも、夾雑物等は微量であるため特にろ過は必要としないが、必要に応じてろ過して用いてもよい。
【００３３】
更に、本発明の機能水の被洗浄材、被除菌材等との接触時間は特に限定されないが、５分間から５時間、特に１０分間から４時間とすることができる。これにより、十分な洗浄作用、除菌作用等が得られる。また、この機能水によれば、汚れが十分に除去されるため、菌がより発生し難く、黴も生成し難く、洗浄、除菌の作用、効果が長期間持続する。更に、本発明の機能水は速効性に優れ、被洗浄材、被除菌材等と短時間接触させることにより、十分な洗浄作用、除菌作用等が得られる。この機能水は、被洗浄材、被除菌材等と５〜５０分、特に５〜４０分接触させることによっても、被洗浄材を十分に洗浄することができ、被除菌材を十分に除菌することができる等の優れた作用を有する。このように短時間の接触で十分な作用、効果が得られ、且つこの作用、効果が持続するため、本発明の機能水は速効性及び作用、効果の持続性を必要とする洗浄等の場合に特に有用である。例えば、レストラン等の外食産業、特に油汚れの激しい中華レストランなどにおける厨房用品、及び厨房の床、壁等の洗浄、除菌、消臭などに好適である。
【００３４】
本発明の機能水の用途は特に限定されず、洗浄、除菌等を必要とする多くの被洗浄材、被除菌材などの洗浄、除菌等に用いることができる。この被洗浄材、被除菌材等としては、例えば、（１）前記の中華レストラン等の外食産業、病院、老健施設などにおける厨房用品、及び厨房の床、壁、（２）一般家庭の台所用品、及び台所の床、壁、（３）食品産業等におけるコンベアライン、（４）ホテル、旅館、レストラン、公共施設、病院、老健施設、一般家庭等におけるトイレ、（５）ホテル、旅館、病院、老健施設、一般家庭等における浴槽、及び浴場の床、壁、（６）公共施設、オフィスビル等の不特定多数の人が利用する施設の廊下等、（７）眼鏡のレンズ、及び（８）内視鏡チューブ等の医療器具などが挙げられる。
【００３５】
また、この機能水によれば、犬、猫等の動物の体毛、皮膚などの洗浄、除菌、消臭等をすることもできる。更に、この機能水により、野菜、果物等を洗浄することによって、鮮度を保つことができ、味の低下を抑えることもできる。また、黴等の一般細菌、大腸菌、レジオネラ菌等を殺菌し、除菌することができるため、医療分野においても有効に作用する機能水とすることができる。更に、被洗浄材、被除菌材などによっては、洗浄、除菌、消臭の他に、防黴、防錆等の作用を併せて得ることもできる。
【実施例】
【００３６】
以下、実施例により本発明を具体的に説明する。
［１］銀イオンの有無、検体調製後経過日時及び添加物（ＮａＣｌ）の評価
実験例１−１〜１−１５
２０００ミリリットルの水道水に１２５ｇの重曹を溶解させ、電気分解し、ｐＨ９．７の電解水を得た。その後、活性水により１０倍に希釈し、この希釈水から各々５００ミリリットルの希釈電解水を分取し、以下のそれぞれの検体を調製した。
【００３７】
（１）実験例１−３、１−５
ＳｉＯ２１０モル％、Ｂ２Ｏ３８０モル％及びＮａ２Ｏ１０モル％の組成のガラスに、Ａｇ２Ｏを０．５質量％（ガラスとＡｇ２Ｏとの合計を１００質量％とする。）配合し、これを粉砕して粒径４０μｍ以下の粉末とした。その後、この粉末を低密度ポリエチレンに１０質量％（低密度ポリエチレンと粉末との合計を１００質量％とする。）配合し、図１のような形状の樹脂成形体を作製した。次いで、この樹脂成形体１本を上記の５００ミリリットルの希釈電解水に浸漬し、２４時間静置し、その後、ろ過して検体を調製した。
尚、図１の樹脂成形体の寸法は、長さが６０ｍｍ、６枚の放射状の突出片の幅（中心から両側に突出している全幅）が各々９ｍｍ、突出片の厚さが１ｍｍである。これにより、希釈電解水には１ミリリットル当たり５０ｎｇ程度の銀イオンが放出されることになる。
【００３８】
（２）実験例１−７、１−９、１−１１、１−１２、１−１４、１−１５
上記［１］のようにして調製した希釈電解水に０．１質量％のＮａＣｌ（実験例１−７、１−９）、０．２質量％のＮａＣｌ（実験例１−１１、１−１２）、０．５質量％のＮａＣｌ（実験例１−１４、１−１５）（いずれも希釈電解水とＮａＣｌとの合計を１００質量％とする。）を溶解させ、その後、これらの溶液に上記（１）のようにして作製した樹脂成形体１本を浸漬し、２４時間静置し、その後、ろ過して検体を調製した。
【００３９】
蒸留水及び上記（１）及び（２）のようにして調製した検体を用いて、各々の検体を調製した翌日及び７日間経過後のそれぞれの検体に、大腸菌群を常温（２０〜３０℃）で攪拌しながら１時間接触させ、接触前後の各々の大腸菌数を測定し、下記のようにして滅菌率を算出した。
滅菌率（％）＝（接触後の大腸菌数／接触前の大腸菌数）×１００
結果を表１に併記する。
【００４０】
【表１】
2008114138.tif 000003
【００４１】
表１の結果によれば、蒸留水を用いた場合（実験例１−１、１−４、１−６、１−８、１−１０、１−１３）は、いずれの実験例でも大腸菌数の減少はみられなかった。また、電解水に銀イオンが含有されていない実験例１−２では、十分に滅菌されていないことが分かる。
【００４２】
一方、銀イオンを含有する各々の実験例では９２．３〜９９．９％の滅菌率となっており、銀イオンを含有させることによる優れた作用、効果が裏付けられている。また、ＮａＣｌを含有しない場合、及び含有量が０．１質量％である場合は、検体を調製した翌日に比べて７日間経過後に大腸菌群と接触させたときは滅菌率がやや低下しており、ＮａＣｌを含有しないとき、及び含有量が少量であるときは検体調製後長時間経過しないうちに用いることが好ましいと推定される（実験例１−３と１−５との比較及び実験例１−７と１−９との比較）。更に、ＮａＣｌを配合した場合は、その配合量によらず、いずれの実験例でも滅菌率がより向上しており、ＮａＣｌを配合することによる相乗効果が裏付けられている（実験例１−３と１−７、１−１１、１−１２との比較及び実験例１−５と１−９、１−１４、１−１５との比較）。
【００４３】
［２］ＮａＣｌを配合した場合の検体調製後経過時間、大腸菌群との接触時間の評価
実験例２−１〜２−９
ＮａＣｌの配合量を０．２質量％とし、上記［１］、（２）と同様にして検体を調製し、各々の検体を調製した翌日、７日間経過後及び３０日間経過後のそれぞれの検体に、大腸菌群を上記［１］と同様にして接触させ、接触時間を１時間又は３時間としたときの、接触前後の各々の大腸菌数を測定し、前記のようにして滅菌率を算出した。
結果を表２に併記する。
【表２】
2008114138.tif 000004
【００４４】
表２の結果によれば、蒸留水を用いた場合（実験例２−２、２−４、２−６、６−８）は、いずれの実験例でも大腸菌数の減少はみられなかった。一方、銀イオンとＮａＣｌとを含有する各々の実験例では９９．９〜１００％の滅菌率となっており、検体調製後経過時間及び大腸菌との接触時間によらず、銀イオンを含有させることによる作用、効果が裏付けられている。また、ＮａＣｌの含有量が０．２質量％以上と多いためか、検体調製後、時間が経過しても、滅菌率はほとんど低下していないことが分かる。
【００４５】
［３］電解水の希釈倍率の高い機能水の評価
実験例３−１〜３−４
電解水の希釈倍率を３０倍とした他は、上記［２］の実験例２−２他と同様にして検体を調製し、各々の検体を調製した翌日、検体に大腸菌群を上記［１］と同様にして接触させ、接触時間を１時間又は３時間としたときの、接触前後のそれぞれの大腸菌数を測定し、前記のようにして滅菌率を算出した。
結果を表３に併記する。
【００４６】
【表３】
2008114138.tif 000005
【００４７】
表３の結果によれば、蒸留水を用いた場合（実験例３−１、３−３）は、いずれの実験例でも細菌数の減少はみられなかった。一方、銀イオンとＮａＣｌとを含有する各々の実験例では、電解水の希釈倍率が１０倍である上記［２］の場合の実験例２−２、２−３と同様に１００％の滅菌率であり、希釈倍率が３０倍と高いにもかかわらず十分な除菌作用を有していることが分かる。
尚、この電解水の希釈倍率が高い機能水は前記の各種の用途において用いることができるが、特に犬、猫等の動物の体毛、皮膚等の洗浄、除菌、消臭などに有用である。
【００４８】
［４］ＮａＣｌの配合、一般細菌との接触時間、並びに電解水の製造及び希釈に用いる水の種類等の評価
実験例４−１〜４−１４
電気分解に用いる水を活性水（但し、下記のように実験例４−６、４−１３を除く。）とした他は、上記［１］〜［３］の実験例のうちのそれぞれ対応する実験例と同様にして表４に記載の検体を調製し（銀イオンの放出には前記の樹脂成形体を用いた。）、各々の検体を調製した翌日、検体に一般細菌を上記［１］と同様にして接触させ、接触時間を１時間又は３時間としたときの、接触前後のそれぞれの細菌数を測定し、下記のようにして滅菌率を算出した。
滅菌率（％）＝（接触後の一般細菌数／接触前の一般細菌数）×１００
尚、ここで用いた一般細菌は生活排水から採集した菌である。また、実験例４−２、４−９では、重曹を溶解させていない活性水を電気分解せずに使用し、同様にしてＡｇを含有させ、重曹の除菌作用に及ぼす影響を検討した。更に、実験例４−６、４−１３では電解水の製造及び希釈に活性水ではなく水道水を使用し、電解水の製造及び希釈に用いる水の相違の除菌作用に及ぼす影響を検討した。
結果を表４併記する。
【００４９】
【表４】
2008114138.tif 000006
【００５０】
表４の結果によれば、蒸留水を用いた場合（実験例４−１、４−８）は、いずれの実験例でも細菌数の減少はみられなかった。また、重曹が配合されておらず、電気分解もされていない活性水に銀イオンを含有させた実験例４−２、４−９では、特に一般細菌との接触時間が１時間と短いときは、十分に滅菌されていないことが分かる。
【００５１】
一方、重曹が配合された活性水を電気分解してなる電解水に銀イオンを含有させた各々の実験例、及び銀イオンとＮａＣｌとを含有させたそれぞれの実験例では９４．０〜９９．９％の滅菌率となっており、銀イオン、及び銀イオンとＮａＣｌとを含有させることによる作用、効果が裏付けられている。また、電解水の製造及び希釈に水道水を用いた場合は、接触時間が１時間では滅菌率がやや低下しているが（実験例４−６）、接触時間を３時間にすれば活性水により電解水の製造及び希釈をした場合と同様の滅菌率となっており（実験例４−１３）、電解水の製造及び希釈に水道水を用いたときでも、接触時間を長くすれば十分な除菌作用が得られることが分かる。更に、活性水を用いて製造した電解水を活性水により３０倍に希釈したときは、特に接触時間が１時間では滅菌率が低下しているが（実験例４−７）、接触時間を３時間にすれば希釈倍率が１０倍のときとほぼ同様の滅菌率となっていることが分かる（実験例４−１４）。
【００５２】
［５］レジオネラ属菌と接触させた場合の除菌作用の評価
実験例５−１〜５−４
上記［２］の実験例２−２他と同様にして検体を調製し、各々の検体を調製した翌日、検体にレジオネラ属菌を上記［１］と同様にして接触させ、接触時間を３０分間又は１時間としたときの、接触前後のそれぞれのレジオネラ属菌数を測定し、下記のようにして滅菌率を算出した。
滅菌率（％）＝（接触後のレジオネラ属菌数／接触前のレジオネラ属菌数）×１００
結果を表５に併記する。
【００５３】
【表５】
2008114138.tif 000007
【００５４】
表５の結果によれば、蒸留水を用いた場合（実験例５−１、５−３）は、いずれの実験例でもレジオネラ属菌数の減少はみられなかった。一方、銀イオンとＮａＣｌとを含有する各々の実験例では、上記［２］の場合の実験例２−２、２−３と同様に１００％の滅菌率であり、特に接触時間が３０分間と短時間であっても、レジオネラ属菌を十分に除菌することができ、医療分野において有用な機能水であることが分かる。
【産業上の利用可能性】
【００５５】
本発明は、厨房用品、及び厨房の床、壁、食品産業等におけるコンベアライン、トイレ、浴槽、及び浴場の床、壁、眼鏡のレンズ等、並びに犬、猫等の動物の体毛、皮膚などの、洗浄、除菌、消臭、防黴及び防錆等において利用することができる。また、黴等の一般細菌、大腸菌、レジオネラ菌等を殺菌し、除菌することができるため、医療分野においても利用することができる。
【図面の簡単な説明】
【００５６】
【図１】銀化合物を含むガラスの粉末を含有する樹脂成形体の一例の斜視図である。
【符号の説明】
【００５７】
１；樹脂成形体。
【図１】
2008114138.tif 000008